"aN,N-ジエチルアミノエチルメタクリレート、並びにbα,β-エチレン性不飽和モノカルボン酸又はジカルボン酸とC1~C8アルカノールとのエステルから選ばれる、少なくとも一種のラジカル重合性化合物のラジカル重合により得られる、塩基性アミノ基を有するコポリマー成分Aの、活性化合物含有顆粒の調製におけるマトリックス結合剤としての使用。成分Aとして、a重合に使用されるモノマーの総重量に対して、43~47重量のN,N-ジエチルアミノエチルメタクリレート、及びb重合に使用されるモノマーの総重量に対して、53~57重量のメチルメタクリレートのコポリマーが使用される、請求項1に記載の使用。マトリックス結合剤が、液状結合剤調製物の形態で使用される、請求項1又は2に記載の使用。マトリックス結合剤が、水性又は含水有機分散液又は溶液の形態で使用される、請求項2又は3に記載の使用。マトリックス結合剤が、ii成分Bとしての、一種以上の抗酸化剤と、iii成分Cとしての、一種以上の可塑剤と、iv成分Dとしての、生理学的に許容可能な酸とからなる群から選ばれる一種以上の成分と組み合わせて使用される、請求項1~4のいずれかに記載の使用。成分Bとして、N-アセチルシステイン、アルギニン、リシン、ブチルヒドロキシトルエン、ブチルヒドロキシトルエン/NaEDTA及び炭酸ナトリウム又はそれらの組合せからなる群から選ばれる化合物が使用される、請求項1~5のいずれかに記載の使用。成分Cとして、クエン酸トリブチル、クエン酸アセチルトリブチル、トリアセチン、クエン酸トリエチル、クエン酸アセチルトリエチル、セバシン酸ジエチル及びセバシン酸ジブチル又はそれらの組合せからなる群から選ばれる化合物が使用される、請求項1~6のいずれかに記載の使用。成分Dとして、塩酸、硫酸、リン酸、炭酸、メタンスルホン酸、エタンスルホン酸、酢酸、マレイン酸、フマル酸、マロン酸、リンゴ酸、コハク酸、クエン酸、酒石酸、乳酸、安息香酸、アジピン酸、グリコール酸、プロピオン酸、サリチル酸、マンデル酸、グルタミン酸、アスパラギン酸、又はそれらの組合せからなる群から選ばれる化合物が使用される、請求項1~7のいずれかに記載の使用。塩基性アミノ基が部分的又は完全に中和された形態で存在する成分Aが使用される、請求項1~8のいずれかに記載の使用。活性化合物含有顆粒のためのマトリックス結合剤の成分Aとして、塩基性アミノ基を保持し、aN,N-ジエチルアミノエチルメタクリレート、並びにbα,β-エチレン性不飽和モノカルボン酸又はジカルボン酸とC1~C8アルカノールとのエステルから選ばれる少なくとも一種のラジカル重合性化合物からラジカル重合によって得られるコポリマーを含む、湿式造粒用の結合剤調製物。成分Aとして、a重合に使用されるモノマーの総重量に対して、43~47重量のN,N-ジエチルアミノエチルメタクリレート、及びb重合に使用されるモノマーの総重量に対して、53~57重量のメチルメタクリレートのラジカル重合によって得られるポリマーを含む、請求項10に記載の結合剤。水性又は含水有機分散液又は溶液の形態である、請求項10又は11に記載の結合剤。結合剤調製物の総重量に対して、i1~45重量の成分A、ii成分Bとして、0~10重量の一種以上の抗酸化剤、iii成分Cとして、0~15重量の一種以上の可塑剤、iv成分Dとして、0~35重量の一種以上の生理学的に許容可能な酸を含む、請求項10~12のいずれかに記載の結合剤調製物。分散液の総重量に対して、i5~30重量の成分A、ii0~5重量の成分B、iii0~8重量の成分C、iv0.1~20重量の成分Dを含む、請求項10~13のいずれかに記載の結合剤調製物。分散液の総重量に対して、i5~30重量の成分A、ii0~5重量の成分B、iii0.1~8重量の成分C、iv0~20重量の成分Dを含む、請求項10~14のいずれかに記載の結合剤調製物。成分Aの塩基性アミノ基が、部分的又は完全に中和された形態で存在する、請求項10~15のいずれかに記載の結合剤調製物。請求項1~9のいずれかに記載の使用により得られる、活性化合物含有投与剤形。強力な造粒効果、顆粒中の微細画分の減少、及び摩耗感受性の低い顆粒をもたらす、改善されたマトリックス結合剤を見出すことが本発明の目的である。打錠によってこれらの顆粒から生成される投与剤形は、圧縮圧が低い場合にさえ、高い強度を有し、且つ、急速に崩壊するはずである。したがって、活性化合物含有顆粒の調製における、コポリマーのマトリックス結合剤としての使用が見出された。コポリマーは、aN,N-ジエチルアミノエチルメタクリレート、bα,β-エチレン性不飽和モノカルボン酸又はジカルボン酸とC1~C8アルカノールとのエステルから選ばれる少なくとも一種のラジカル重合性化合物からのラジカル重合よって得られるポリマーを成分Aとして含有する。より特定すれば、活性化合物含有顆粒は、医薬品顆粒である。以下において結合剤とも呼ばれるマトリックス結合剤は、場合により、さらに、ii成分Bしての、一種以上の抗酸化剤と、iii成分Cとしての、一種以上の可塑剤と、iv成分Dとしての、生理学的に許容可能な酸とを、含んでもよい。マトリックス結合剤は、液状結合剤として使用されることが好ましい。液状結合剤調製物が水性ポリマー分散液の形態で使用されることが、特に好ましい。結合剤調製物は、調製物の総重量に対して、i1~45重量の成分A、ii0~10重量の成分B、iii0~15重量の成分C、iv0~35重量の成分Dを含みうる。好ましい結合剤調製物は、調製物の総重量に対して、i2~40重量の成分A、ii0~10重量の成分B、iii0~12.5重量の成分C、iv0~30重量の成分Dを含む。特に好ましい結合剤調製物は、調製物の総重量に対して、i5~30重量の成分A、ii0~5重量の成分B、iii0~8重量の成分C、iv0.1~20重量の成分Dを含む。さらに、調製物の総重量に対して、i5~30重量の成分A、ii0~5重量の成分B、iii0.1~8重量の成分C、iv0~20重量の成分Dを含む結合剤調製物が特に好ましい。成分AモノマーaN,N-ジエチルアミノエチルメタクリレートが、本発明に従ってモノマーaとして使用される。本発明に係る水性ポリマー分散液Pdの生成のためには、成分aは、重合に使用されるモノマーの総重量に対して、好ましくは25~65重量、特に好ましくは30~60重量、とりわけ38~48重量、特に43~47重量の量で使用される。モノマーb成分bは、α,β-エチレン性不飽和モノカルボン酸又はジカルボン酸とC1~C8アルカノールとのエステルから選ばれる。好適な化合物bは、メチルメタアクリレート、メチルエタクリレート、エチルメタアクリレート、エチルエタクリレート、n-プロピルメタアクリレート、イソプロピルメタアクリレート、n-ブチルメタアクリレート、sec-ブチルメタアクリレート、tert-ブチルメタアクリレート、tert-ブチルエタクリレート、n-ヘキシルメタアクリレート、n-ヘプチルメタアクリレート、n-オクチルメタアクリレート、1,1,3,3-テトラメチルブチルメタアクリレート及びエチルヘキシルメタアクリレートである。特に好ましくは、メチルメタクリレート又はメチルメタクリレート含有モノマー混合物が、成分bとして使用される。本発明に係る水性ポリマー分散液の生成のためには、成分bは、重合に使用されるモノマーの総重量に対して、好ましくは35~75重量、特に好ましくは40~70重量、とりわけ52~62重量、特に53~57重量の量で使用される。ポリマー分散液の生成に使用されるモノマー混合物Mは、少なくとも一種の他のモノマーcをさらに含むことができる。追加のモノマーcは、α,β-エチレン性不飽和モノカルボン酸又はジカルボン酸とC9~C30アルカノール又はC2~C30アルカンジオールとのエステル、α,β-エチレン性不飽和モノカルボン酸又はジカルボン酸と第一級又は第二級アミノ基を有するC2~C30アミノアルコールとのアミド、α,β-エチレン性不飽和モノカルボン酸の第一級アミド並びにそのN-アルキル及びN,N-ジアルキル誘導体、N-ビニルラクタム、開環N-ビニルアミド化合物、ビニルアルコール及びアリルアルコールとC1~C30モノカルボン酸とのエステル、ビニルエーテル、ビニル性芳香族化合物、ビニルハライド、ビニリデンハライド、C2~C8モノオレフィン、不飽和ニトリル、少なくとも二つの共役二重結合を有する非芳香族炭化水素、並びに、それらの混合物から選ばれることが好ましい。好適な追加のモノマーcは、α,β-エチレン性不飽和モノカルボン酸又はジカルボン酸とC9~C30アルカノールとのエステル、例えば、n-ノニルメタアクリレート、n-デシルメタアクリレート、n-ウンデシルメタアクリレート、トリデシルメタアクリレート、ミリスチルメタアクリレート、ペンタデシルメタアクリレート、パルミチルメタアクリレート、ヘプタデシルメタアクリレート、ノナデシルメタアクリレート、アラキニルメタアクリレート、ベヘニルメタアクリレート、リグノセリルメタアクリレート、セロチニルメタアクリレート、メリシニルメタアクリレート、パルミトレイニルメタアクリレート、オレイルメタアクリレート、リノリルメタアクリレート、リノレニルメタアクリレート、ステアリルメタアクリレート、ラウリルメタアクリレート、及びそれらの混合物である。好適な追加のモノマーcは、さらに、α,β-エチレン性不飽和モノカルボン酸又はジカルボン酸とC2~C30アルカンジオールとのエステル、例えば、2-ヒドロキシエチルアクリレート、2-ヒドロキシエチルメタクリレート、2-ヒドロキシエチルエタクリレート、2-ヒドロキシプロピルアクリレート、2-ヒドロキシプロピルメタクリレート、3-ヒドロキシプロピルアクリレート、3-ヒドロキシプロピルメタクリレート、3-ヒドロキシブチルアクリレート、3-ヒドロキシブチルメタクリレート、4-ヒドロキシブチルアクリレート、4-ヒドロキシブチルメタクリレート、6-ヒドロキシヘキシルアクリレート、6-ヒドロキシヘキシルメタクリレート、3-ヒドロキシ-2-エチルヘキシルアクリレート、3-ヒドロキシ-2-エチルヘキシルメタクリレート等である。好適な追加のモノマーcは、さらに、α,β-エチレン性不飽和モノカルボン酸の第一級アミド並びにそのN-アルキル及びN,N-ジアルキル誘導体、例えば、アクリル酸アミド、メタクリル酸アミド、N-メチルメタアクリルアミド、N-エチルメタアクリルアミド、N-プロピルメタアクリルアミド、N-n-ブチルメタアクリルアミド、N-tert-ブチルメタアクリルアミド、N-n-オクチルメタアクリルアミド、N-1,1,3,3-テトラメチルブチルメタアクリルアミド、N-エチルヘキシルメタアクリルアミド、N-n-ノニルメタアクリルアミド、N-n-デシルメタアクリルアミド、N-n-ウンデシルメタアクリルアミド、N-トリデシルメタアクリルアミド、Nミリスチルメタアクリルアミド、N-ペンタデシルメタアクリルアミド、N-パルミチルメタアクリルアミド、N-ヘプタデシルメタアクリルアミド、N-ノナデシルメタアクリルアミド、N-アラキニルメタアクリルアミド、N-ベヘニルメタアクリルアミド、N-リグノセリルメタアクリルアミド、N-セロチニルメタアクリルアミド、N-メリシニルメタアクリルアミド、N-パルミトレイニルメタアクリルアミド、N-オレイルメタアクリルアミド、N-リノリルメタアクリルアミド、N-リノレニルメタアクリルアミド、N-ステアリルメタアクリルアミド、N-ラウリルメタアクリルアミド、N,N-ジメチルメタアクリルアミド、N,N-ジエチルメタアクリルアミド、モルホリニルメタアクリルアミドである。他の好適な追加のモノマーcは、一種以上のC1~C6アルキル置換基等、例えば、メチル、エチル、n-プロピル、イソプロピル、n-ブチル、sec-ブチル、tert-ブチル等を有してもよいN-ビニルラクタム及びその誘導体である。これらは、例えばN-ビニルピロリドン、N-ビニルピペリドン、N-ビニルカプロラクタム、N-ビニル-5-メチル-2-ピロリドン、N-ビニル-5-エチル-2-ピロリドン、N-ビニル-6-メチル-2-ピペリドン、N-ビニル-6-エチル-2-ピペリドン、N-ビニル-7-メチル-2-カプロラクタム、N-ビニル-7-エチル-2-カプロラクタム等を含む。好ましくは、N-ビニルピロリドン及びN-ビニルカプロラクタムが使用される。モノマーcとして好適な開環N-ビニルアミド化合物は、例えば、N-ビニルホルムアミド、N-ビニル-N-メチルホルムアミド、N-ビニルアセトアミド、N-ビニル-N-メチルアセトアミド、N-ビニル-N-エチルアセトアミド、N-ビニルプロピオンアミド、N-ビニル-N-メチルプロピオンアミド及びN-ビニルブチルアミドである。好適な追加のモノマーcは、さらに、酢酸ビニル、プロピオン酸ビニル、ブチル酸ビニル及びそれらの混合物である。好適な追加のモノマーcは、さらに、エチレン、プロピレン、イソブチレン、ブタジエン、スチレン、α-メチルスチレン、アクリロニトリル、メタアクリロニトリル、塩化ビニル、塩化ビニリデン、フッ化ビニル、フッ化ビニリデン及びそれらの混合物である。上記の追加のモノマーcは、個別に、又は任意の混合物の形態で使用可能である。本発明に係る水性ポリマー分散液の生成のためには、成分cは、重合に使用されるモノマーの総重量に対して、0~80重量の量で使用されることが好ましい。特別な実施形態は、重合によって取り込まれる追加のモノマーcを全く含まないポリマー分散液Pdに関する。存在する場合、成分cは、重合に使用されるモノマーの総重量に対して、好ましくは0.1~70重量、特に好ましくは1~60重量、とりわけ5~50重量の量で使用される。モノマーcが使用されないことが好ましい。モノマーdポリマー分散液の生成に使用されるモノマー混合物Mは、化合物a以外に、ラジカル重合性α,β-エチレン性不飽和二重結合並びに一分子あたり少なくとも一つの陽イオン原性及び/又は陽イオン性基を有し、重合によって取り込まれる後者とは異なる少なくとも一種の他の化合物dを含むことができる。好ましくは、成分dの陽イオン原性又は陽イオン性基は、第一級、第二級及び第三級アミノ基及び第四級アンモニウム基等の窒素含有基である。好ましくは、窒素含有基は、第三級アミノ基又は第四級アンモニウム基である。荷電した陽イオン性基は、例えば、乳酸もしくは酒石酸等の一価もしくは多価カルボン酸、又はリン酸、硫酸及び塩酸等の鉱酸によるプロトン化、あるいは、例えばC1~C4アルキルハライド又はスルフェート等のアルキル化剤による四級化のいずれかによってアミン窒素から生成することができる。前記アルキル化剤の例は、塩化エチル、臭化エチル、塩化メチル、臭化メチル、硫酸ジメチル及び硫酸ジエチルである。好適な化合物dは、例えば、DEAEMAとは異なる、α,β-エチレン性不飽和モノカルボン酸及びジカルボン酸とアミノアルコールとのエステルである。好ましいアミノアルコールは、アミン窒素においてC1~C8-モノ又はジアルキル化されたC2~C12アミノアルコールである。例えば、アクリル酸、メタクリル酸、フマル酸、マレイン酸、イタコン酸、クロトン酸、マレイン酸無水物、マレイン酸モノブチル及びそれらの混合物が、これらのエステルの酸成分として好適である。好ましくは、アクリル酸、メタクリル酸及びそれらの混合物が、これらのエステルの酸成分として使用される。好適な追加の化合物dは、N,N-ジメチルアミノメチルメタアクリレート、N,N-ジメチルアミノエチルメタアクリレート、N,N-ジエチルアミノエチルアクリレート、N,N-ジメチルアミノプロピルメタアクリレート、N,N-ジエチルアミノプロピルメタアクリレート及びN,N-ジメチルアミノシクロヘキシルメタアクリレートである。好適なモノマーdは、さらに、上記のα,β-エチレン性不飽和モノカルボン酸又はジカルボン酸と少なくとも一つの第一級又は第二級アミノ基を有するジアミンとのアミドである。第三級及び第一級又は第二級アミノ基を有するジアミンが好ましい。これらは、N-[2-ジメチルアミノエチル]アクリルアミド、N-[2-ジメチルアミノエチル]メタアクリルアミド、N-[3-ジメチルアミノプロピル]アクリルアミド、N-[3-ジメチルアミノプロピル]メタアクリルアミド、N-[4-ジメチルアミノブチル]アクリルアミド、N-[4-ジメチルアミノ-ブチル]メタアクリルアミド、N-[2-ジエチルアミノエチル]アクリルアミド、N-[4-ジメチルアミノシクロヘキシル]アクリルアミド、N-[4-ジメチルアミノシクロヘキシル]メタアクリルアミド等を含む。好適なモノマーdは、さらに、N,N-ジアリルアミン及びN,N-ジアリル-N-アルキルアミン並びにそれらの酸付加塩及び四級化生成物である。その場合、アルキルは、好ましくは、C1~C24アルキルを意味する。N,N-ジアリル-N-メチルアミン及びN,N-ジアリル-N,N-ジメチルアンモニウム化合物、例えば、塩化物及び臭化物が好ましい。好適なモノマーdはさらに、N-ビニルイミダゾール、N-ビニル-2-メチルイミダゾール等のビニル及びアリル置換窒素複素環、2-及び4-ビニルピリジン、2-及び4-アリルピリジン等のビニル及びアリル置換ヘテロ芳香族化合物、並びにそれらの塩である。本発明に係る水性ポリマー分散液Pdの生成のために、存在する場合は、モノマーdは、モノマーaとモノマーdとの量の合計が、重合に使用されるモノマーの総重量に対して、好ましくは25~65重量、特に好ましくは30~60重量の範囲内にあるような量で使用される。本発明に係る水性ポリマー分散液Pdの生成のために、成分dは、重合に使用されるモノマーの総重量に対して、好ましくは0~50重量の量で使用される。すでに述べたように、驚くべきことに、本発明に係る及び本発明に従って使用される、DEAEMA成分aに基づくポリマー分散液Pdが、特別に優れた特性プロフィールを有することが見出された。この特性プロフィールは、一般に、陽イオン原性/陽イオン性基を有する追加のモノマーを使用することなく達成することができる。したがって、特別な実施形態は、重合により取り込まれるいかなる追加のモノマーdも含まないポリマー分散液Pdに関する。存在する場合、成分dは、重合に使用されるモノマーの総重量に対して、好ましくは0.1~40重量、特に好ましくは1~30重量、とりわけ2~25重量の量で使用される。本発明に係る方法の特に好ましい実施形態においては、重合に使用されるモノマーの総重量に対して43~47重量のN,N-ジエチルアミノエチルメタクリレートa、及び重合に使用されるモノマーの総重量に対して53~57重量の少なくとも一種の化合物b、特にメチルメタクリレートからなるモノマー混合物Mが使用される。ラジカル乳化重合による重合体の生成については、国際公開第2009/016258号の開示に明確に言及されており、そこでは、生成及び好ましい実施形態及び実際の生成方法が詳細に記載されている。本発明に係る分散液中に含有されるポリマーは、ゲル浸透クロマトグラフィーによって決定された、好ましくは30000~500000、特に好ましくは60000~140000、とりわけ80000~120000g/モルの範囲内の平均分子量Mwを有する。本発明に係る分散液Pd中に含有されるポリマーは、N-メチルピロリドンNMP中1溶液についてフィッケンチャー法に従って決定された40~60の範囲内のK値を有することが好ましい。DSCにより決定されたガラス遷移温度Tgは、好ましくは40~70°C、特に好ましくは52~62°Cの範囲内にある。本発明に従って使用される分散液中に含有されるポリマーは、本質的にランダムコポリマーである。分析用超遠心機によって決定されたポリマー分散液中に含有されるポリマー粒子の平均粒径は、好ましくは70~200nm、特に好ましくは80~150nm、とりわけ90~120nmの範囲内にある。粒径分布は、実質的に単峰型であることが好ましい。水中0.01分散液について決定された2.5cmキュベット、白色光、本発明に従って使用される分散液のLT値は、好ましくは少なくとも70、特に好ましくは少なくとも80である。光透過率の決定は、例えば、DieterDistlerAqueousPolymerDispersionsWileyVCHp40中に記載されている。生成後に、本発明に従って使用される分散液の固形分は、好ましくは10~50重量、特に好ましくは20~40重量である。限外濾過による分散液の精製の場合、本発明に係る分散液は、限外濾過の前後においてこの範囲内の固形分を有することが好ましい。もちろん、希釈されたポリマー分散液を限外濾過による濃縮に供することも可能である。本発明に従って顆粒のためのマトリックス結合剤として使用される分散液は、例えば、30重量の固形分においてさえ、好ましくは50mPas未満、特に好ましくは25mPas未満、とりわけ10mPas未満Brookfield粘度計で20°C及び100秒-1において決定した値の極端に低い粘度を有する。かかる低い粘度は、多くの応用のために特に重要である。本発明に従って使用される分散液中に含有されるポリマーの電荷は、分散液のpHに依存する。等電点は、約7.5~8.5の範囲内のpHであることが好ましい。調製された分散液は30重量の固形分において、好ましくは8~10、特に好ましくは8.5~9.5の範囲内のpHを有する。分散液中に含有されるポリマー粒子の溶解又は膨潤が望まれない限り、調製された分散液のpHがその等電点より高くなるようによりアルカリ性選ばれることが有利である。したがって、本発明に係る分散液は、塩基性分散液であることが好ましい。本発明に係るポリマー分散液は、pH依存性の溶解度を特徴とする。酸性化によって分散液が溶解するpH範囲は、例えば、重合によって取り込まれたN,N-ジエチルアミノエチルメタクリレートモノマーaの量、及び場合により、陽イオン原性/陽イオン性基を有する追加のモノマーモノマーdの使用によって調整することができる。本発明に係るポリマー分散液Pd中に含有されるポリマーは、好ましくは最大6.8のpH、特に好ましくは最大6.0のpHにおいて溶解する。好ましい実施形態によれば、重合に使用されるモノマーの総重量に対して43~47重量のN,N-ジエチルアミノエチルメタクリレートa、及び重合に使用されるモノマーの総重量に対して53~57重量の少なくとも一種の化合物bを、重合により導入されるモノマーとして含有するポリマーを含むポリマー分散液が使用され、aとbの合計が100重量である。成分B本発明に係るコーティング材料は、ポリマーに加えて、一種以上の抗酸化剤又は抗酸化剤の組合せ/により示されるを含んでもよい。基本的に、以下の剤、列挙された組合せ又は他の組合せが主として、放出安定性を改善するための抗酸化剤として好適である:N-アセチルシステイン、アラントイン、アルギニン、アルギニン/ブチルヒドロキシトルエン、アルギニン/N-アセチルシステイン、パルミチン酸アスコルビル、アスパラギン酸、ビオチン、ブチルヒドロキシアニソール、ブチルヒドロキシトルエン、ブチルヒドロキシトルエン/炭酸カルシウム、ブチルヒドロキシトルエン/Na-EDTA、ブチルヒドロキシトルエン/N-アセチルシステイン、カルシウム-ビス[モノエチル3,5-ジ-tert-ブチル-4-ヒドロキシ-ベンジルホスホネート]、カテコール、クエン酸、システアミン、エチルヘキシルチオグリコレート、没食子酸、次亜リン酸、コーヒー酸、ヨウ化カリウム、クレアチン、クレアチニン、塩化銅I、塩化銅II、リシン、MEHQ、メチオニン、Na-EDTA、炭酸ナトリウム、リン酸二水素ナトリウム、リン酸水素二ナトリウム、プロピオン酸ナトリウム、ノルジヒドログアヤレト酸、オロチン酸、ペニシラミン、リン酸、没食子酸プロピル、レスベラトロール、リボフラビン、スペルミジン、チオグリコール酸、トコフェロール、酢酸トコフェロール、トロメタモール、チロシン、酒石酸。基本的に、以下の剤、列挙された組合せ又は他の組合せが主として、黄変に対する耐性を改善するために好適である:オレイン酸、シメチコン、ブチルヒドロキシトルエン、亜硫酸水素ナトリウム、トコフェロール、クエン酸二水素ナトリウム、次亜塩素酸ナトリウム、次亜リン酸ナトリウム、リン酸水素二ナトリウム、トコフェロール、酢酸トコフェロール、アルギニン、ブチルヒトロキシトルエン/Na-EDTA、アセチルシステインN-アセチルシステイン、ブチルヒドロキシトルエン、アラントイン、ブチルヒドロキシアニソール、炭酸ナトリウム、システアミン、N-アセチルシステイン。好ましい抗酸化剤は、フェノールタイプの化合物である。好ましいフェノール化合物は、例えば、ブチルヒドロキシトルエン又はブチルヒドロキシアニソールであり、なぜならそれらは溶解の遅れ及び黄変の両方を完全に防止するからである。他の好適な製品は:カテコール、没食子酸又はそのエステル、トコフェロール、コーヒー酸、ハイドロキノンモノメチルエーテルMEHQ、ノルジヒドログアヤレト酸、レスベラトロールである。他の好ましい抗酸化剤は、N-アセチルシステイン、システアミン、チオグリコール酸等のチオール化合物である。アルギニン及びリジン等の塩基性アミノ酸も好ましい。アルカリ金属炭酸塩又はアルカリ金属重炭酸塩、特に、ナトリウム塩、好ましくは炭酸ナトリウムも好ましい抗酸化剤である。EDTA、特にNa-EDTA、又はクエン酸との組合せも好ましい。N-アセチルシステイン、アルギニン、リシン、ブチルヒドロキシトルエン、ブチルヒドロキシトルエン/NaEDTA及び炭酸ナトリウム又はそれらの組合せも特に好ましい。記載したすべての化合物又は化合物クラスは、組み合わせて使用することもできる。抗酸化剤は、液状結合剤調製物中の固形物の総量に対して、0.01~30、好ましくは0.1~20、特に好ましくは0.5~12重量の量で使用してもよい。成分Cさらに、成分Cとして、本発明に係る液状結合剤は、可塑剤、好ましくは脂溶性の可塑剤を含んでもよい。特に好適な可塑剤は、クエン酸トリブチル、クエン酸アセチルトリブチル、トリアセチン、クエン酸トリエチル、クエン酸アセチルトリエチル、セバシン酸ジエチル及びセバシン酸ジブチルである。可塑剤は、液状結合剤調製物の固形分の総量に対して、1~30、好ましくは2~25、より好ましくは5~20重量の量で使用してもよい。成分D医薬投与剤形のために本発明に従って使用される液状結合剤は、さらに、成分Dとして、少なくとも一種の生理学的に許容可能な酸を含んでもよい。この酸は、塩基性ポリマーとの部分的ないし完全な塩形成をもたらす。完全な塩形成の場合、ポリマー溶液が形成される。生理学的に許容可能な塩は、薬学部門、食品工学、及び隣接領域において使用可能であることが知られた酸、とりわけ、関係する薬局方例えば、PhEur、USP、JP、食品認可リスト及び書籍、FiedlerHPLexikonderHilfsstoffefurPharmazieKosmetikundangrenzendeGebiete4thednAulendorfECVEditioCantorVerlag1996、及びPHStahlandCGStahlHandbookofPharmaceuticalSaltsHelveticaChimicaActa2002中に列挙されたものである。好適な酸の例は以下である:塩酸、硫酸、リン酸、炭酸、メタンスルホン酸、エタンスルホン酸、酢酸、マレイン酸、フマル酸、マロン酸、リンゴ酸、コハク酸、クエン酸、酒石酸、乳酸、安息香酸、アジピン酸、グリコール酸、プロピオン酸、サリチル酸、マンデル酸、グルタミン酸、アスパラギン酸。酸は、液状結合剤調製物の固形分の総重量に対して、1~50重量、好ましくは2~35重量、より特定すれば5~25重量の量で使用することができる。使用される量は、各場合において、使用される酸の分子量によって、成分Aのために達成されるべき中和の程度を含む因子に依存する。成分Dが使用される場合、成分Aの塩基性基の10モル、好ましくは50モル超、より好ましくは90~100モルの程度の部分的中和が少なくとも達成されるべきである。本発明の一実施形態において、使用される液状結合剤調製物は、成分Aのみを含む水性分散液である方法I。さらなる実施形態によれば、使用される液状結合剤調製物は、成分Aに加えてさらに成分Bを含む水性分散液である方法II。さらなる好ましい実施形態によれば、液状結合剤調製物は、成分A及びCの組合せを含む方法III。さらなる好ましい実施形態によれば、水性分散液は、成分A及びDの組合せを含み、水性分散液は、中和の程度に依存して水溶液に移行する方法IV。さらなる実施形態は、成分A、C及びDの組合せに関する方法V。さらなる実施形態は、成分A、B及びCの組合せに関する方法VI。さらなる実施形態は、成分A、B及びDの組合せに関する方法VII。さらに、本発明は、液状結合剤が成分A、B、C及びDの組合せを含む実施形態にも関する方法VIII。以下の表中の数字は、重量パーセントを指す。成分Aについての数量は、液状結合剤の総重量に関する。成分B、C及びDについての数量は、液状結合剤の総固形分に関する。量的範囲は、好ましくないか、好ましいか又は特別に好ましいかにかかわらず、顆粒又はそれから得られることのできる錠剤に関する特性プロフィールに依存して、異なる実施形態において自由に組み合わせることができる。したがって、例えば、望ましいか又は必要である場合、放出安定性は、成分Bを変化させることにより調整することができる。可塑剤成分C及び/又は成分D中和酸の量を変化させることによって、機械的特性及び/又は放出プロフィールを調整することが可能である。一つの好ましい実施形態によれば、調製物は、成分Aに対して2~35重量の成分Dを含み、分散液の総重量に対する成分Aの割合は2~40重量である。他の好ましい実施形態によれば、調製物は、成分Aに対して2~25重量の成分Cを含み、分散液の総重量に対する成分Aの割合は2~40重量である。他の好ましい実施形態によれば、調製物は、成分Aに対して0.1~20重量の成分Bを含み、分散液の総重量に対する成分Aの割合は2~40重量である。他の好ましい実施形態によれば、調製物は、成分Aに対して2~25重量の成分C及び2~35重量の成分Dを含み、分散液の総重量に対する成分Aの割合は2~40重量である。一つの特別に好ましい実施形態によれば、調製物は、成分Aに対して2~55重量の成分Dを含み、分散液の総重量を基礎とする成分Aの割合は5~30重量である。他の好ましい実施形態によれば、調製物は、成分Aに対して5~20重量の成分Cを含み、分散液の総重量を基礎とする成分Aの割合は5~30重量である。他の好ましい実施形態によれば、調製物は、成分Aに対して0.5~20重量の成分Bを含み、分散液の総重量を基礎とする成分Aの割合は5~30重量である。他の好ましい実施形態によれば、調製物は、成分Aに対して5~20重量の成分C及び5~25重量の成分Dを含み、分散液の総重量を基礎とする成分Aの割合は5~30重量である。上に確認した組成物の場合、成分A、B、C、D及び分散媒及び/又は溶媒の量を加えると100重量となる。分散媒は、水又は水と水混和性有機溶媒との混合物である。液状結合剤調製物は、本発明の一実施形態に従って、成分Aの水性分散液から出発して生成される。成分B~Dの水性ポリマー分散液中への取り込みは、一般に、撹拌による取り込み又は均質混合によって行われることができる。固体及び液体両方の成分B~Dについて、それらをポリマー分散液への添加の前に水に溶解させることも、又は水で希釈することもできる。一つの特定の実施形態において、記載されたポリマー成分Aは、純粋な有機溶媒中の溶液として使用される。調製のためには、固体ポリマーを、例えば、エタノール、イソプロパノール、メタノール、アセトン、塩化メチレン、酢酸エチル、テトラヒドロフラン、ジオキサン等の好適な溶媒に溶解させる。含水有機溶液の調製は、例えば、エタノール、イソプロパノール、メタノール、アセトン、テトラヒドロフラン、ジオキサン等の水混和性溶媒をポリマー分散液に添加することによっても達成しうる。一般に、完全な溶解は、溶媒対ポリマー分散液の比率が、1:1超~25:1であることを必要とする。この有機又は含水有機溶液は、湿式造粒のための純粋な水性調製物のように使用されることができる。液状結合剤調製物は、いかなる追加の有機溶媒も受け入れないことが好ましい。本発明によれば、結合剤は医薬投与剤形、特に医薬品顆粒及びかかる顆粒を打錠することによって得られる錠剤を生成する役割を果たす。驚くべきことに、塩基性ポリマーが中和又は部分的に中和され、及び/又は可塑剤と混合されると、液状結合剤のかなりの活性増大が達成されることが可能である。液状結合剤は、摩耗に対して感受性がなく、少量の小さな微細画分を含み、したがって、あまり粉塵とならない安定な顆粒を生成する。これらの顆粒から生成された錠剤は、非常に硬く、摩耗に対する感受性が低く、非常に急速に崩壊する。結論として、本発明のポリマーは、高活性の液状結合剤の要件を理想的に満たす。液状結合剤は、例えば、撹拌による取り込み及び本発明のポリマー分散液と少なくとも一種の賦形剤との均質混合によって、調製することができる。本発明の液状結合剤は、水性分散液中で、又は完全中和形態の溶液として、注入、滴加又はスプレー導入によって用いてもよい。この湿った材料は、結合剤調製物を添加した後に乾燥される。流動床造粒の場合、スプレーによる導入及び乾燥は並行して行われる。本発明に係る液状結合剤は、基本的に任意の医薬活性化合物の剤形に好適であり、かかる化合物は、孤立した又は保護された形態で投与可能であることが好ましく、抗うつ薬、βブロッカー、抗糖尿病薬、鎮痛剤、消炎剤、抗リューマチ剤、抗低血圧薬、抗高血圧薬、向精神薬、トランキライザー、制吐剤、筋肉弛緩剤、グルココルチコイド、潰瘍性大腸炎又はクローン病の治療のための剤、抗アレルギー剤、抗生物質、抗てんかん薬、抗凝固薬、抗真菌薬、鎮咳薬、動脈硬化剤、利尿薬、酵素、酵素阻害剤、抗痛風薬、ホルモン及びその阻害剤、強心配糖体、免疫治療剤及びサイトカイン、通じ薬、抗脂血症薬、胃腸治療剤、抗偏頭痛薬、ミネラル製剤、耳鼻科の薬、抗パーキンソン薬、甲状腺治療薬、鎮痙薬、抗血小板剤、ビタミン、細胞増殖抑制剤及び転移阻害剤、植物性製剤phytopharmaceuticals、化学療法剤、機能性食品、ビタミン、カロチノイド及びアミノ酸等である。好適な活性化合物の例は:アカルボース、非ステロイド性抗リウマチ薬、強心配糖体、アセチルサリチル酸、ウイルス抑制剤virustaticagent、アクラルビシン、アシクロビル、シスプラチン、アクチノマイシン、α及びβ交感神経興奮薬、アロプリノール、アロセトロン、アルプロスタジル、プロスタグランジン、アマンタジン、アンブロキソール、アムロジピン、メトトレキセート、5-アミノサリチル酸、アミトリプチリン、アモキシシリン、アナストロゾール、アテノロール、アトルバスタチン、アザチオプリン、バルサラジド、ベクロメタゾン、ベタヒスチン、ベザフィブレート、ビカルタミド、ジアゼパム及びジアゼパム誘導体、ブデソニド、ブフェキサマク、ブプレノルフィン、メサドン、カルシウム塩、カリウム塩、マグネシウム塩、カンデサルタン、カルバマゼピン、カプトプリル、セファロスポリン、セレコキシブceletoxib、セチリジン及びテオフィリン誘導体、トリプシン、シメチジン、クラリスロマイシン、クラブラニン酸、クリンダマイシン、クロブチノール、クロニジン、コトリモキサゾール、コデイン、カフェイン、ビタミンD及びビタミンD誘導体、コレスチラミン、クロモグリク酸、クマリン及びクマリン誘導体、システイン、シタラビン、シクロホスファミド、シクロスポリン、シプロテロン、シタラビン、ダピプラゾール、デソゲストレル、デソニド、ジヒドララジン、ジルチアゼム、麦角アルカロイド、ジメンヒドリナート、ジメチルスルホキシド、ジメチコン、ジピリダモール、ドンペリドン及びドンペリドン誘導体、ドネペジルdonepzil、ドパミン、ドキサゾシン、ドキソルビシン、ドキシラミン、ダピプラゾール、ベンゾジアゼピン、ジクロフェナク、グリコシド系抗生物質、デシプラミン、エコナゾール、ACE阻害剤、エナラプリル、エフェドリン、エピネフリン、エポエチン及びエポエチン誘導体、モルフィナン、カルシウム拮抗薬、イリノテカン、モダフィニル、オルリスタット、ペプチド抗生物質、フェニトイン、リルゾール、リセドロン酸、シルデナフィル、トピラマート、マクロライド系抗生物質、エソメプラゾール、エストロゲン及びエストロゲン誘導体、ゲスタゲン及びゲスタゲン誘導体、テストステロン及びテストステロン誘導体、アンドロゲン及びアンドロゲン誘導体、エテンザミド、エトフェナメート、エトフィブレート、フェノフィブレート、エトフィリン、エトポシド、ファムシクロビル、ファモチジン、フェロジピン、フェンタニル、フェンチコナゾール、ジャイレース阻害剤、フルコナゾール、フルダラビン、フルナリジン、フルオロウラシル、フルオキセチン、フルルビプロフェン、イブプロフェン、フルタミド、フルバスタチン、フォリトロピン、フォルモテロール、ホスホマイシン、フロセミド、フシジン酸、ガランタミン、ガロパミル、ガンシクロビル、ゲムフィブロジル、ゲンタマイシン、イチョウ、セイヨウオトギリソウ、グリベンクラミド、経口糖尿病薬としての尿素誘導体、グルカゴン、グルコサミン及びグルコサミン誘導体、グルタチオン、グリセロール及びグリセロール誘導体、視床下部ホルモン、ゴセレリン、グアネチジン、ハロファントリン、ハロペリドール、ヘパリン及びヘパリン誘導体、ヒアルロン酸、ヒドララジン、ヒドロクロロチアジド及びヒドロクロロチアジド誘導体、サリチラート、ヒドロキシジン、イダルビシン、イホスファミド、イミプラミン、インドメタシン、インドラミン、インスリン、インターフェロン、ヨウ素及びヨウ素誘導体、イソコナゾール、イソプレナリン、グルシトール及びグルシトール誘導体、イトラコナゾール、ケトコナゾール、ケトプロフェン、ケトチフェン、ラシジピン、ランソプラゾール、レボドパ、レボメタドンlevomethadone、甲状腺ホルモン、リポ酸及びリポ酸誘導体、リシノプリル、リスリド、ロフェプラミド、ロムスチン、ロペラミド、ロラタジン、マプロチリン、メベンダゾール、メベベリン、メクロジン、メフェナミン酸、メフロキン、メロキシカム、メピンドロール、メプロバメート、メロペネム、メサラジン、メスクシミド、メタミゾール、メトホルミン、メトトレキセート、メチルフェニデート、メチルプレドニソロン、メチキセン、メトクロプラミド、メトプロロール、メトロニダゾール、ミアンセリン、ミコナゾール、ミノサイクリン、ミノキシジル、ミソプロストール、マイトマイシン、ミゾラスチン、モエキシプリル、モルヒネ及びモルヒネ誘導体、マツヨイグサ、ナルブフィン、ナロキソン、チリジン、ナプロキセン、ナルコチン、ナタマイシン、ネオスチグミン、ニセルゴリン、ニケタミド、ニフェジピン、ニフルム酸、ニモジピン、ニモラゾール、ニムスチン、ニソルジピン、アドレナリン及びアドレナリン誘導体、ノルフロキサシン、ノバミンスルホンnovaminesulfone、ノスカピン、ナイスタチン、オフロキサシン、オランザピン、オルサラジン、オメプラゾール、オモコナゾール、オンダンセトロン、オルリスタット、オセルタミビル、オキサセプロール、オキサシリン、オキシコナゾール、オキシメタゾリン、パントプラゾール、パラセタモール、パロキセチン、ペンシクロビル、経口ペニシリン、ペンタゾシン、ペンチフィリン、ペントキシフィリン、ペルフェナジン、ペチジン、植物抽出物、フェナゾン、フェニラミン、バルビツール酸誘導体、フェニルブタゾン、フェニトイン、ピモジド、ピンドロール、ピペラジン、ピラセタム、ピレンゼピン、ピリベジル、ピロキシカム、プラミペキソール、プラバスタチン、プラゾシン、プロカイン、プロマジン、プロピベリン、プロプラノロール、プロピフェナゾン、プロスタグランジン、プロチオナミド、プロキシフィリン、クエチアピン、キナプリル、キナプリラート、ラミプリル、ラニチジン、レプロテロール、レセルピン、リバビリン、リファンピシン、リスペリドン、リトナビル、ロピニロール、ロシグリタゾン、ロキサチジン、ロキシスロマイシン、ルスコゲニン、ルトシド及びルトシド誘導体、サバジラ、サルブタモール、サルメテロール、スコポラミン、セレギリン、セルタコナゾール、セルチンドール、セルトラリン、ケイ酸塩、シンバスタチン、シトステロール、ソタロール、スパグルム酸、スパルフロキサシン、スペクチノマイシン、スピラマイシン、スピラプリル、スピロノラクトン、スタブジン、ストレプトマイシン、スクラルファート、スフェンタニル、スルバクタム、スルホンアミド、スルファサラジン、スルピリド、スルタミシリン、スルチアム、スマトリプタン、塩化スキサメトニウム、タクリン、タクロリムス、タリノロール、タモキシフェン、タウロリジン、タザロテン、テガセロッド、テマゼパム、テニポシド、テノキシカム、テラゾシン、テルビナフィン、テルブタリン、テルフェナジン、テルリプレシン、テルタトロール、テトラサイクリン、テトリゾリン、テオブロミン、テオフィリン、ブチジンbutizine、チアマゾール、フェノチアジン、チオテパ、チアガビン、チアプリド、プロピオン酸誘導体、チクロピジン、チモロール、チニダゾール、チオグアニン、チオキソロン、チロプラミド、チザニジン、トラゾリン、トルブタミド、トルカポン、トルナフタート、トルペリゾン、トポテカン、トラセミド、抗エストロゲン剤、トラマドール、トラマゾリン、トランドラプリル、トラニルシプロミン、トラピジル、トラゾドン、トリアムシノロン及びトリアムシノロン誘導体、トリアムテレン、トリフルペリドール、トリフルリジン、トリメトプリム、トリミプラミン、トリペレナミン、トリプロリジン、トリホスファミド、トロマンタジン、トロメタモール、トロパルピンtropalpine、トロキセルチン、ツロブテロール、チラミン、チロトリシン、ウラピジル、ウルソデオキシコール酸、ケノデオキシコール酸、バラシクロビル、バルデコキシブ、バルプロ酸、バンコマイシン、塩化ベクロニウム、ベンラファキシン、ベラパミル、ビダラビン、ビガバトリン、ビロキサジン、ビンブラスチン、ビンカミン、ビンクリスチン、ビンデシン、ビノレルビン、ビンポセチン、ビキジル、ワーファリン、ニコチン酸キサンチノール、キシパミド、ザフィルルカスト、ザルシタビン、ザナミビル、ジドブジン、ゾルミトリプタン、ゾルピデム、ゾピクロン、ゾテピン等である。活性化合物は、所望により、医薬として許容可能な塩又は誘導体の形態で使用することもでき、キラル活性化合物の場合には、光学活性異性体及びラセミ体の両方又はジアステレオマー混合物が使用することができる。所望により、本発明に係る組成物は、二種以上の医薬活性化合物を含むこともできる。本発明によれば、顆粒は、カプセル、サシェ又は例えば、ガラスもしくはプラスチック製の粉末瓶等のバルク製品パックに詰め込むことができる。次いで、顆粒はしばしば圧縮されて錠剤を形成する。錠剤はタイプによって活性化合物を速やかに、又は遅れて放出することができ、それらはさらに加工されてフィルムコーティングされた錠剤を形成してもよい。唾液中でポリマーが不溶性である結果、医薬の苦み及びまずい味がしばしば覆い隠される。これは、造粒の間、味のマスキング効果が達成可能であることを意味する。それにもかかわらず、胃の内部では、活性化合物の投与剤形からの放出は非常に急速である。したがって、本発明のポリマーの造粒における使用は、以下の多くの利点:安定な顆粒及び安定な錠剤、高い流動性、優れた味のマスキング、胃の中での活性化合物の急速な放出を有する。驚くべきことに、本発明のポリマーによって、水中で溶解度の低い医薬でさえ、速放投与剤形を提供するように加工することができる。水中で溶解度の低い医薬は、1部の医薬を溶解させるために、少なくとも100部の水が必要とされる医薬である。これは、1部の医薬を溶解させるために少なくとも10000部の水が必要とされる、事実上不溶性の医薬も包含する。錠剤又は他の投与剤形もしくは剤形の生成のためには、顆粒は、さらなる慣用の医薬用賦形剤と混合することもできる。これらは、充填剤、可塑剤、溶解促進剤、結合剤、ケイ酸塩、並びに、崩壊剤、吸着剤、潤滑剤、流動化剤flowagent、着色剤、安定化剤、例えば、抗酸化剤、湿潤剤、保存剤、離型剤、風味剤又は甘味料、好ましくは充填剤、崩壊剤及び潤滑剤のクラスから選ばれる物質である。添加することのできる充填剤は、例えば、マグネシウム、アルミニウム、ケイ素の酸化物、炭酸チタニウム又は炭酸カルシウム、リン酸カルシウム又はマグネシウム等の無機充填剤、あるいは、乳糖、ショ糖、ソルビトール又はマンニトール等の有機充填剤を含む。好適な可塑剤としては、トリアセチン、クエン酸トリエチル、グリセロールモノステアレート、低分子量ポリエチレングリコール又はポロキサマーが挙げられる。好適な追加の溶解補助剤は、11超のHLB親水性親油性バランス値を有する界面活性物質を含み、例として、エチレンオキシド40単位でエトキシル化された水素化ヒマシ油Cremophor登録商標RH40、エチレンオキシド35単位でエトキシル化されたヒマシ油CremophoreL、ポリソルベート80、ポロキサマー又はラウリル硫酸ナトリウムがある。使用することのできる潤滑剤は、アルミニウム、カルシウム、マグネシウム及びスズのステアレート、並びにケイ酸マグネシウム、ステアリン酸等の遊離脂肪酸、例えば、ポロキサマー、フマル酸ステアリルナトリウム等を含む。使用することのできる流動化剤の例は、タルク又はコロイド状二酸化ケイ素である。好適な結合剤の例は、微結晶性セルロースである。崩壊剤は、架橋ポリビニルピロリドン、架橋カルボキシメチルセルロースナトリウム、L-HPC、又は架橋ナトリウムカルボキシメチルデンプンであることができる。可能な安定化剤は、アスコルビン酸又はトコフェロールである。着色剤は、投与剤形を着色するためには、例えば、酸化鉄、二酸化チタニウム、トリフェニルメタン染料、アゾ染料、キノリン染料、インディゴスズ染料、カロテノイドであり、透明性を低下させるため及び着色剤を節約するためには、二酸化チタニウム又はタルク等の乳白剤である。以下の実施例は、本発明を制限することなく、より詳細に例解することを目的とする。使用される略語:d:日数s:秒数DE:完全に脱ミネラル化されたことRRSB:Rosion,Rammler,SperlingandBennett粒径分布;36.8のふるい残留物を有する粒径に相当する平均粒径IngfriedZimmermannPharmazeutischeTechnologieSpringerVerlag1998276~278。摩損度及び破壊強度は、欧州薬局方第7版第1巻に従って決定した。Granulac登録商標230:ラクトース、微粉末Kollidon登録商標CL:架橋ポリビニルピロリドンCrospovidon、平均粒径120μmKollidon登録商標30:K値30を有するポリビニルピロリドン水中の重量基準濃度1においてすべてのパーセントは、特記されない限り、重量に関する。陽イオン性ポリマー:ポリマーの生成を、国際公開第2009/016258号の実施例1のとおりに実施する。ポリマーA:メチルメタクリレート/ジエチルアミノエチルメタクリレート、重量比60:40ポリマーB:メチルメタクリレート/ジエチルアミノエチルメタクリレート、重量比55:45ポリマーC:メチルメタクリレート/ジエチルアミノエチルメタクリレート、重量比53:47N-メチルピロリドン中、重量基準1で測定したK値は:ポリマーA:50.1ポリマーB:48.1ポリマーC:52.4であった。ポリマーは、9/-0.3のpHを有する30重量水性分散液として使用した。一次分散液の平均粒径は、110nmであった。投与剤形からの放出を、米国薬局方USP32中の溶解に記載のパドルスターラーを備えた装置を使用して決定した。実施例1垂直ミキサー中における賦形剤混合物の造粒結合剤調製物の生成1.1.Kollidon30比較例45gのKollidon30を255gの水に溶解した。1.2.陽イオン性ポリマーA陽イオン性ポリマーAの水性分散液150gを150gの水と混合した。1.3完全に中和された陽イオン性ポリマーA150gの水性分散液を、56.5gの水で希釈し、次いで、97mlの1NHCl溶液と混合した。97mlの1NHCl溶液は、3.5gのHClを含んでいた。1.4.ポリマーに対して15の可塑剤を有する陽イオン性ポリマーA6.75gの可塑剤を150gの水で希釈し、次いで、150gの30分散液にゆっくりと添加した。リン酸水素カルシウム及びGranulac230を、Diosna撹拌容器中に量り分けた。Diosnaミキサー400rpmスターラー/2200rpmチョッパー中でこの混合物を1分間混合した。85gの15.0結合剤溶液を、持続的に撹拌しながら45秒間にわたってシリンジにより撹拌コンテナに添加した400rpmスターラー/2200rpmチョッパー。ミキサーへの結合剤溶液の添加に続いて、3分間の混合時間とした。その後、湿った材料を、メッシュサイズ0.8mmのふるいを通過させ、湿潤顆粒を25°Cの空気中のラック上で少なくとも12時間乾燥させた。その後、乾燥した顆粒を再びメッシュサイズ0.8mmのふるいを通過させた。その後、顆粒から打錠用混合物を生成した:崩壊剤及び潤滑剤を、メッシュサイズ0.8mmのふるいを通過させ、次いで、顆粒に添加した。材料の全体量をガラス瓶に導入して、これを密封し、Turbulaミキサー中で5分間混合した。10kNの偏心プレスKorsch製、XP1において打錠用混合物を打錠して、10mmの直径を有する二平面型錠剤biplanartabletを形成した。錠剤重量は、500mgであった。顆粒及び錠剤の特性Rhewum製のLPS200MCエアジェットふるいを使用して顆粒の摩損度を決定した。最初に、20m3/時間の低いエアースループット及び1分のふるい分け時間でのふるい分けにより、125μm未満の微細画分を除去した。その後、残渣を量り、75m3/時間の空気流で3分間処理した重い負荷。ここで残った残渣を再び量った。摩損度を、相違により示し、微細画分のふるいによる除去後の残渣のパーセントで表す。実施例2垂直ミキサー中での活性化合物/賦形剤混合物の造粒ポリマーBに基づく液状結合剤調製物の生成を、実施例1と同じ方法で行った。リン酸水素カルシウム及びビタミンCを、Diosna撹拌容器中に量り分けた。Diosnaミキサー400rpmスターラー/2200rpmチョッパー中でこの混合物を1分間混合した。90gの15.0結合剤溶液を、持続的に撹拌しながら45sにわたってシリンジにより撹拌コンテナに添加した400rpmスターラー/2200rpmチョッパー。ミキサーへの結合剤溶液の添加に続いて、3分の混合時間とした。混合物全体を最適に湿潤させるために、必要に応じて水を添加した。その後、湿った材料を、メッシュサイズ0.8mmのふるいを通過させ、湿潤顆粒を25°Cの空気中のラック上で少なくとも12時間乾燥させた。その後、乾燥した顆粒を再びメッシュサイズ0.8mmのふるいを通過させた。その後、顆粒から打錠用混合物を生成した:崩壊剤及び潤滑剤を、メッシュサイズ0.8mmのふるいを通過させ、次いで、顆粒に添加した。材料の全体量をガラス瓶に導入して、これを密封し、Turbulaミキサー中で5分間混合した。18kNの偏心プレスKorsch製、XP1において打錠用混合物を打錠して、10mmの直径を有する二平面型錠剤を形成した。錠剤重量は、500mgであった。実施例3流動床中でのビタミンCの造粒流動床中での造粒用結合剤溶液の調製3.1.Kollidon30比較用75gのKollidon30を675gの水に溶解した。3.2.陽イオン性ポリマーC250gの陽イオン性ポリマーの30分散液を500gの水と混合した。3.3.完全に中和された陽イオン性ポリマーC250gの30分散液を、344gの水で希釈し、次いで、撹拌しながら162mlの1NHCl溶液と混合した。162mlの1NHCl溶液は、5.9gのHClを含む。3.4.ポリマーに対して15の可塑剤を伴った陽イオン性ポリマーC11.25gの可塑剤を500gの水で希釈し、次いで、250gの30分散液にゆっくりと添加した。流動床中でのビタミンCの造粒の生成パラメータ粒径45μmの粉末の形態のビタミンCを、GlattWSGGPCG3の造粒容器中に量り分け、5分間加熱した。体積流量は、87m3/時間であり、給気の温度は55°Cであった。30分にわたって600gの10.0濃度結合剤溶液をビタミンCにスプレーした。スプレーを行った後、55°Cの給気温度で5分間、顆粒を乾燥させた。乾燥した顆粒を次いで再び0.8mmのメッシュサイズのふるいを通過させた。その後、顆粒から打錠用混合物を生成した:崩壊剤及び潤滑剤を、メッシュサイズ0.8mmのふるいを通過させ、次いで、顆粒に添加した。材料全体をガラス瓶に導入して、これを密封し、Turbulaミキサー中で5分間混合した。18kNの偏心プレスKorsch製、XP1において打錠用混合物を打錠して、10mmの直径を有する二平面型錠剤を形成した。錠剤重量は、300mgであった。実施例4含水有機ポリマー溶液による、流動床中でのパラセタモールの造粒流動床中での造粒のための結合剤溶液の調製500gの陽イオン性ポリマーCの30分散液を、撹拌しながら1000gのイソプロパノールとゆっくりと混合し、清澄な溶液が形成されるまで撹拌を持続した。生成パラメータ:流動床中でのパラセタモールの造粒パラセタモールを、GlattWSGGPCG3の造粒容器中に量り分け、5分間加熱した。体積流量は、87m3/時間であり、給気の温度は40°Cであった。30分にわたって1200gの10.0濃度結合剤溶液をパラセタモールにスプレーした。スプレーを行った後、40°Cの給気温度で5分間、顆粒を乾燥させた。乾燥した顆粒を次いで再び0.8mmのメッシュサイズのふるいを通過させた。その後、顆粒から打錠用混合物を生成した:KollidonCL、微結晶性セルロース及びポリエチレングリコールを、メッシュサイズ0.8mmのふるいを通過させ、次いで、顆粒に添加した。材料全体をガラス瓶に導入して、これを密封し、Turbulaミキサー中で5分間混合した。25kNの偏心プレスKorsch製、XP1において打錠用混合物を打錠して、12mmの直径を有する二平面型錠剤を形成した。錠剤重量は、625mgであった。錠剤は苦い味を有していなかった。"